(57)【要約】【課題】軽量でフレキシビリティーを有しするとともに、耐衝撃性に優れる耐衝撃部材、人体防護服および耐衝撃部材の製造方法を提供する。【解決手段】高速飛来物の衝撃に対する防護に用いられる耐衝撃部材５であって、鱗状に配列された小板１０を備え、配列された小板１０のうち隣り合う小板１０同士が接触する方向の小板列について、互いに隔列の位置関係にある小板列が、隙間なく防護対象を覆っている。耐衝撃部材５は、互いに隔列の位置関係にある小板列が隙間なく防護対象の表面を覆っているため、点衝撃を想定した場合、耐衝撃部材の防護対象の表面上の任意の１点において、点衝撃の方向の直線は必ず小板の２枚と交わることになる。【選択図】図１
2010255870.tif 000002
【特許請求の範囲】
【請求項１】
高速飛来物の衝撃に対する防護に用いられる耐衝撃部材であって、
鱗状に配列された小板を備え、
前記配列された小板のうち隣り合う小板同士が接触する方向の小板列について、互いに隔列の位置関係にある前記小板列が、隙間なく防護対象を覆っていることを特徴とする耐衝撃部材。
【請求項２】
前記各小板は、内接円が一定サイズとなる主面形状を有し、
前記小板列のうち任意の列内で、隣り合う小板の主面内接円同士がつくる重なりが、小板厚み方向への投影について、接するか、または交わる主面内接円を有する特定の小板が、前記任意の列に対して隔列となる小板列内に存在することを特徴とする請求項１記載の耐衝撃部材。
【請求項３】
前記特定の小板の主面内接円の中心から前記主面内接円同士がつくる重なりの交点のうち近いものへ向う方向と小板列の配列方向とがなす角が７５°以上１０５°以下であることを特徴とする請求項２記載の耐衝撃部材。
【請求項４】
前記各小板は、内接円が一定サイズとなる主面形状を有し、
前記小板列内で隣り合う小板の主面内接円同士がつくる重なり幅と小板半径との比が０．１以上０．５以下であることを特徴とする請求項１から請求項３のいずれかに記載の耐衝撃部材。
【請求項５】
前記小板は、１０％以下の気孔率および９９％以上の純度を有する酸化アルミニウムの緻密体のエコーチップ硬度測定によるロックウェル硬度ＨＲＣに対して、１．１倍より大きい硬度を有し、かつ、３．５×１０３ｋｇ／ｍ３以下の密度のセラミックスまたは金属基複合材料で形成されていることを特徴とする請求項１から請求項４のいずれかに記載の耐衝撃部材。
【請求項６】
前記小板は、窒化珪素で形成されていることを特徴とする請求項１から請求項５に記載の耐衝撃部材。
【請求項７】
少なくとも片面に配置された無反発材料または低反発材料からなる緩衝層を更に備え、
前記小板は、角を取る加工がなされてないことを特徴とする請求項１から請求項６のいずれかに記載の耐衝撃部材。
【請求項８】
前記小板に減圧圧着により接着剤で接着されている外布を更に備えることを特徴とする請求項１から請求項７のいずれかに記載の耐衝撃部材。
【請求項９】
請求項１から請求項８に記載の耐衝撃部材を備えることを特徴とする人体防護服。
【請求項１０】
高速飛来物の衝撃に対する防護に用いられる耐衝撃部材の製造方法であって、
隣り合う小板同士が接触する方向の小板列について、互いに隔列の位置関係にある前記小板列が、隙間なく防護対象を覆うように鱗状に小板を配列する工程と、
前記配列された小板により形成される小板層の両面に布を接着する工程と、
前記布が接着された小板層を密封可能な袋に入れる工程と、
前記密封可能な袋内を真空引きする工程と、を含むことを特徴とする耐衝撃部材の製造方法。
【発明の詳細な説明】
【技術分野】
【０００１】
本発明は、高速飛来物の衝撃に対する防護に用いられる耐衝撃部材、人体防護服および耐衝撃部材の製造方法に関する。
【背景技術】
【０００２】
従来、銃弾等の高速飛来物等に対して耐衝撃性を有する部材として、高強度繊維に樹脂など付着させた耐衝撃性繊維強化プラスチックにセラミックスや金属を、接着剤を介して積層した多層積層体が開発されている。そして、そのような多層積層体を防護チョッキ等に用いた耐衝撃部材が提案されている（たとえば、特許文献１参照）。それら部材の多くは、多層積層体を成型し、１体の平板もしくは曲面板とされた構成をなしている。
【０００３】
また、防護チョッキとして、着用者の動きに自由度を持たせ、かつ防護性を得るものとして、多数のディスクと呼ばれる円板状の小板を貼りあわせて成形する身体防護具の製造方法が提案されている（たとえば、特許文献２参照）。
【先行技術文献】
【特許文献】
【０００４】
【特許文献１】特開２００５−２５４４８７号公報
【特許文献２】特表２００２−５３１８０４号公報
【発明の概要】
【発明が解決しようとする課題】
【０００５】
しかしながら、特許文献１記載の多層積層体は、形状の決まった板材であるため、人体になじまず、着用時の装着感が良いとはいえない。このような多層積層体には、曲面加工を施した板材を接合させて人体形状に近い形状とした耐衝撃部材も存在するが、量産品として生産する場合には画一的な寸法が採用されることになる。したがって、結局は個々の着用者に違和感を与える。
【０００６】
一方、特許文献２記載の身体防護具の製造方法は、多数の小板を貼りあわせて成形し、フレキシビリティーを持たせている。しかしながら、この場合には、衝撃に対し小板１枚で防護される身体部位と、２枚で防護される身体部位とが生じる。これに対し、防護性能を確保しようとすると、小板の厚みを増す必要が生じ、身体防護具の重量が重くなる。また、各小板のフライス加工を必要とするため、製作までに多大なコストと工数を要し、実生産には向かない。
【０００７】
さらに、上記の身体防護具では、小板の配置構成が使用中も保持され、かつフレキシビリティーを確保できるように接合方法を選定することも重要である。特許文献２では、（ａ）剥離紙と接着面付きのフィルム上に小板を配置固定する、（ｂ）型等に小板を所定配置に並べておき、その上に接着剤を塗布した外布を被せ、小板と外布とを接合させる、（ｃ）単に両面を外布で覆い、外布の外縁部のみ接着剤を塗布して外布同士のみを接着固定するという方法で小板の接合が試みられている。
【０００８】
しかしながら、（ａ）の方法では必ずしも強固な接着強度が得られない。また、（ｃ）の方法ではもともと変形しやすい布類で全体を包むのみである。したがって、いずれも配置構成の保持力が十分でない。一方、（ｂ）の方法では、強固に小板配置を保持するために接着剤で小板と外布との間隙を埋めており、フレキシビリティーが失われる。このように、小板の配置保持とフレキシビリティー確保の両者を実現できる接合方法は、未だ確立されていない。
【０００９】
本発明は、このような事情に鑑みてなされたものであり、軽量でフレキシビリティーを有するとともに、耐衝撃性に優れる耐衝撃部材およびその製造方法を提供することを目的とする。
【課題を解決するための手段】
【００１０】
（１）上記の目的を達成するため、本発明に係る耐衝撃部材は、高速飛来物の衝撃に対する防護に用いられる耐衝撃部材であって、鱗状に配列された小板を備え、前記配列された小板のうち隣り合う小板同士が接触する方向の小板列について、互いに隔列の位置関係にある前記小板列が、隙間なく防護対象を覆っていることを特徴としている。
【００１１】
このように本発明の耐衝撃部材は、互いに隔列の位置関係にある小板列が隙間なく防護対象の表面を覆っているため、点衝撃を想定した場合、耐衝撃部材の防護対象の表面上の任意の１点において、点衝撃の方向は必ず小板の２枚と交わることになる。また、鱗状に小板を配列させたものであるため、フレキシビリティーがあり、着用時の違和感が少ない。また、隔列で防護対象をカバーしているため、小板同士の収まりがよく、嵩張らない。また、簡易な製造工程を採用でき、産業的に非常に有用である。
【００１２】
（２）また、本発明に係る耐衝撃部材は、前記各小板が、内接円が一定サイズとなる主面形状を有し、前記小板列のうち任意の列内で、隣り合う小板の主面内接円同士がつくる重なりが、小板厚み方向への投影について、接するか、または交わる主面内接円を有する特定の小板が、前記任意の列に対して隔列となる小板列内に存在することを特徴としている。これにより、防護対象を隔列の小板で効率よくカバーすることができ、結果的に２枚の小板で全面をカバーすることができる。
【００１３】
（３）また、本発明に係る耐衝撃部材は、前記特定の小板の主面内接円の中心から前記主面内接円同士がつくる重なりの交点のうち近いものへ向う方向と小板列の配列方向とがなす角が７５°以上１０５°以下であることを特徴としている。これにより、防護対象を隔列の小板で効率よくカバーすることができる。また、その一方で耐衝撃性を維持しつつ軽量化することができる。
【００１４】
（４）また、本発明に係る耐衝撃部材は、前記各小板は、内接円が一定サイズとなる主面形状を有し、前記小板列内で隣り合う小板の主面内接円同士がつくる重なり幅と小板半径との比が０．１以上０．５以下であることを特徴としている。これにより、効率よく防護対象をカバーでき、耐衝撃部材が嵩張らず、軽量化することができる。
【００１５】
（５）また、本発明に係る耐衝撃部材は、前記小板は、１０％以下の気孔率および９９％以上の純度を有する酸化アルミニウムの緻密体のエコーチップ硬度測定によるロックウェル硬度ＨＲＣに対して、１．１倍より大きい硬度を有し、かつ、３．５×１０３ｋｇ／ｍ３以下の密度のセラミックスまたは金属基複合材料で形成されていることを特徴としている。このように、高硬度の材料により、変形が所定の基準以下に抑えられ、変形が小さくされるため、防護対象への衝撃を低減することができる。また、耐衝撃部材は軽量であるため、防護服として用いた場合には装着した状態で動きやすい。
【００１６】
（６）また、本発明に係る耐衝撃部材は、前記小板は、窒化珪素で形成されていることを特徴としている。窒化珪素は価格が比較的安価であり、その製造方法が簡単で、特段の後加工が不要である。したがって、工業的に有用性が高い。
【００１７】
（７）また、本発明に係る耐衝撃部材は、少なくとも片面に配置された無反発材料または低反発材料からなる緩衝層を更に備え、前記小板は、角を取る加工がなされてないことを特徴としている。これにより、緩衝層が小板を固定することで配置構成を保持しやすい。また、無反発材料または低反発材料は適度な塑性や弾性を有するため、装着感の悪化を最小限に抑えることができる。そして、小板としてシンプルな平板を用いることを可能にしている。また、無反発材料または低反発材料は構成全体の耐衝撃性能を増加させると同時に、セラミックス等で作製された基体が破壊した際の破片を吸収する役割を持つ。
【００１８】
（８）また、本発明に係る耐衝撃部材は、前記小板に減圧圧着により接着剤で接着されている外布を更に備えることを特徴としている。このような外布との接着により、小板間の接着強度が得られる。また、外布により、適度な塑性と弾性とを有するため、構成の保持能力と構成全体のフレキシビリティーの両者をともに確保することができる。
【００１９】
（９）また、本発明に係る耐衝撃部材は、上記の耐衝撃部材を備えることを特徴としている。これにより、フレキシビリティーが維持され、軽量かつ耐衝撃性がある人体防護服を実現できる。
【００２０】
（１０）また、本発明に係る耐衝撃部材の製造方法は、高速飛来物の衝撃に対する防護に用いられる耐衝撃部材の製造方法であって、隣り合う小板同士が接触する方向の小板列について、互いに隔列の位置関係にある前記小板列が、隙間なく防護対象を覆うように鱗状に小板を配列する工程と、前記配列された小板により形成される小板層の両面に布を接着する工程と、前記布が接着された小板層を密封可能な袋に入れる工程と、前記密封可能な袋内を真空引きする工程と、を含むことを特徴としている。
【００２１】
このように密封可能な袋内を真空引きすることにより、小板の配置を維持しつつ、接着剤を必要以上に残留させずに、耐衝撃部材を製造することができる。その結果、耐衝撃部材の耐衝撃性を確保しつつフレキシビリティーも維持できる。
【発明の効果】
【００２２】
本発明によれば、軽量でフレキシビリティーを有するとともに、耐衝撃性に優れる耐衝撃部材、人体防護服および耐衝撃部材の製造方法を提供できる。
【図面の簡単な説明】
【００２３】
【図１】本発明に係る耐衝撃部材を示す断面模式図である。
【図２Ａ】小板の配置の一例を示す正面図である。
【図２Ｂ】小板の配置の一例を示す側面図である。
【図２Ｃ】小板の配置の一例を示す底面図である。
【図３Ａ】小板の配置の一例を示す正面図である。
【図３Ｂ】小板の配置の一例を示す正面図である。
【図３Ｃ】角θと相当面積Ｓとの関係を示すグラフである。
【図４Ａ】小板の配置の比較例を示す正面図である。
【図４Ｂ】小板の配置の一例を示す正面図である。
【図５Ａ】小板配列の寸法を図示した正面図である。
【図５Ｂ】小板配列の寸法を図示した正面図である。
【図６】重なり度合Ｘと相当面積Ｓとの関係を示すグラフである。
【図７】本発明によらない接着方法の一例を示す図である。
【図８Ａ】本発明の接着方法の一例を示す図である。
【図８Ｂ】本発明の接着方法の一例を示す図である。
【図９】各材料についての実験結果を示す表である。
【図１０】性能評価の結果を示す表である。
【発明を実施するための形態】
【００２４】
以下に、本発明の実施形態を図面に基づいて説明する。また、説明の理解を容易にするため、各図面において同一の構成要素に対しては同一の参照番号を付し、重複する説明は省略する。
【００２５】
［耐衝撃部材の構成］
（全体）
図１は、耐衝撃部材５を示す断面模式図である。耐衝撃部材５は、高速飛来物の衝撃に対する防護に用いられる。図１に示すように、耐衝撃部材５は、小板層６０、繊維層４０および緩衝層６１を備えている。小板層６０は、鱗状に配列された小板１０とその両側を覆う外布６３を有している。そして、小板１０同士および小板１０と外布６３とは接着剤７０により結合されている。小板１０は、円板形状に形成されており、すべて一定サイズであることが好ましい。
【００２６】
（小板）
小板１０のサイズは、小さすぎると配置にかかる工数が増大し、大きすぎると耐衝撃部材５のフレキシビリティーを損なう。したがって、たとえば円板の場合、直径２５ｍｍ以上１００ｍｍ以下とするのが好ましく、約直径５０ｍｍとするのがさらに好ましい。また、小板１０は、四角形板状や多角形板状などでも構わない。その場合には内接円が一定サイズとなる主面形状を有していることが好ましい。四角形板状または多角形板状の場合には、内接円の重なりや中心位置について円板状の場合と同様に配置する。このように上記の小板１０の配置は、円板の外形円周も含めて内接円に関する条件として把握することができる。
【００２７】
なお、小板１０の主面は、研削加工が施されていない面とすることができる。研削加工を施していない所謂鋳放し面、または焼き放し面をそのまま小板１０の主面とすることで耐衝撃性をより高めることができる。
【００２８】
また、小板１０の厚みについては、使用する材料や要求される性能のレベルにより様々であり、限定されない。小板１０の材質には、主にセラミックスやセラミックスと金属の複合材等が用いられる。材質選定の際には、特に硬度および密度を考慮する必要がある。
【００２９】
小板１０の硬度は、耐衝撃部材５の耐衝撃性能を左右する重要な因子の一つである。小板１０の変形が大きいと人体への衝撃が増大する。小板１０を互いに重ね合わせた構成であっても、小板１０の耐衝撃性能が全体の耐衝撃性能に影響する。したがって、高硬度の材料により、変形が所定の基準以下に抑えられることが重要である。また、その一方で耐衝撃部材５には軽量であることも求められる。このような事情から、小板１０は、１０％以下の気孔率および９９％以上の純度を有する酸化アルミニウムの緻密体のエコーチップ硬度測定によるロックウェル硬度ＨＲＣに対して、１．１倍より大きい硬度を有し、かつ、３．５×１０３ｋｇ／ｍ３以下の密度のセラミックスまたは金属基複合材料で形成されていることが好ましい。具体的には小板１０は、窒化珪素で形成されていることが好ましい。なお、小板１０の配置については後述する。
【００３０】
（フィルム）
小板１０は、フィルム６２を有していることが好ましい。フィルム６２は、小板１０の表面にフィルム６２を貼り付けられている。これにより、衝撃が加わった際、小板１０自身の破壊による飛散を防止する。フィルム６２には、たとえば片面に接着剤７０と剥離紙が予め付着され、剥離紙を剥がすことで小板１０に接着できるようなビニールフィルム等を用いることができる。また、織布を、接着剤７０を用いて小板１０に貼り付け、フィルム６２の代わりとして用いることもできる。織布としては、たとえばポリエステル系の薄布を用いることができるが、特に限定されない。また高強度繊維の織布を用いても、機能的には問題ない。
【００３１】
（外布）
外布６３は、配置した各小板１０を固定するために、小板層６０の両面に配置され、小板１０ごと接着されている。小板１０同士を直接接合すると、フレキシビリティーの確保が困難なため、外布６３を介して接着するのが好ましい。外布６３としては、たとえば、高強度繊維からなる織布を用いることができる。外布６３は、小板１０に接着剤７０を用い減圧圧着により接着されていることが好ましい。
ただし固定方法の詳細は後述する。
【００３２】
（接着剤）
配置した小板１０の接合においては、使用時の配置の保持とフレキシビリティーとを同時に実現させる必要がある。たとえばフィルム６２のみでは配置を保持しきれないため、接着剤７０の使用は必須である。たとえば予め接着剤７０を塗布した外布６３を小板層６０の両面に被せ、小板１０と外布６３、および外布６３同士をそれぞれ接合することができる。
【００３３】
（繊維層）
このように構成される小板層６０の防護対象側、すなわち人体と接触する側には、高強度繊維からなる繊維層４０を配置することが好ましい。繊維層４０は、耐衝撃部材５の耐衝撃性能を向上させると同時に、セラミックス等で作製された小板層６０が破壊した際の破片を吸収する。高強度繊維とは、引っ張り強度や弾性率に優れた繊維を意味する。高強度繊維の材質は特に限定されないが、アラミド繊維、または全芳香族ポリエステルを用いるのが好ましい。
【００３４】
（緩衝層）
小板１０として角を取る等の仕上加工を行わないシンプルな平板を用いた場合には、鱗状の小板層６０の被衝撃面および防護対象面の両方に、凹凸が生じる。特に防護対象面側の凹凸は、着用時の装着感を大きく損なわせる。このような凹凸は、防護対象面に繊維層４０を配しても十分ではなく、その繊維層４０は鱗状の形状なりに均される。したがって、防護対象面に緩衝層６１として、無反発材料または低反発性の材料（以下「無反発材料等」）を配置することが好ましい。これにより、シンプルな平板の小板１０を用い、装着感の悪化を最小限に抑えることができる。なお、被衝撃面に緩衝層６１を設けてもよい。
【００３５】
緩衝層６１には、衝撃を受けた際のエネルギーを吸収分散させ、人体へのショックを和らげる効果も期待できる。緩衝層６１に用いられる無反発材料等には、たとえばスポンジ、発泡ウレタン、軟質ゴムを挙げることができる。ただし、構成全体の軽量化を確保するためには、比重は低い方がよく密度０．５×１０３ｋｇ／ｍ３以下が好ましい。また、気泡緩衝材を用いてもよい。
【００３６】
［小板の配置］
（小板列）
次に、小板１０の配置を説明する。図２Ａ〜図２Ｃは、小板１０の配置の一例を示す正面図、側面図および底面図である。なお、以下では衝撃を受ける面を正面として説明する。また、各図の２Ａ〜２Ｃで表される矢印は、見る方向について相互の関係を示している。また、図３Ａ、図３Ｂは、小板１０の配置の一例を示す正面図である。図２Ａ〜図２Ｃに示すように、耐衝撃部材５は、同一径である円板形状の小板１０により構成され、小板１０は、図中の縦方向、横方向において、互いに一部を重ね合わせて配置されている。小板１０は、図中の横方向へ一直線に配置されている。列内では隣り合う小板１０が接触している。図３Ａに示すように、その横方向の各列を小板列Ｌ１、Ｌ２、Ｌ３、Ｌ４と呼ぶ。また、その小板列における縦列の位置をＣ１、Ｃ２、Ｃ３、Ｃ４と呼び、たとえば小板列Ｌ１の縦列Ｃ１の位置を（１，１）と表す。なお、上記の例では、１６枚の小板１０が配列されているが、通常はこれより多くの小板１０が用いられる。
【００３７】
図３Ｂに示すように、小板列Ｌ１内で、位置（１，１）（１，２）で隣り合う２つの小板１０は、外形同士の重なりをつくっている。この重なりの小板１０厚み方向への投影Ｐに対して、位置（３，２）の小板１０が接している。なお、投影Ｐに対して、位置（３，２）の小板１０の投影が接していることが好ましいが、交わるような配置であってもよい。一様に小板１０が配置されている場合には、任意の小板列Ｌ１〜Ｌ４に対して同様の関係が成り立つ。このように、小板列Ｌ１〜Ｌ４のうち任意の列内で、隣り合う小板１０同士がつくる重なりが、小板厚み方向への投影について、接するか、または交わる特定の小板１０が、その列に対して隔列となる小板列内に存在する。
【００３８】
上記の関係は小板１０の重なり上の交点１２、１３を用いて表すこともできる。すなわち、最上段の小板列Ｌ１には、位置（１，１）（１，２）の小板１０同士の重なりＰが存在し、各小板１０の外形円周上の２箇所に重なりの交点１２、１３が存在する。そして、位置（３，２）の小板１０に近い方の交点１３は、位置（３，２）の小板１０の外形円周上に配置している。
【００３９】
また、上記の例では、小板列Ｌ１と小板列Ｌ３との間に特定の配置関係が成り立っているが、小板列Ｌ２と、小板列Ｌ４との間にも、同様の配置関係が成立している。これによりたとえば、最上の第１列、第３列、第５列、と続く奇数列の列群、および、第２列、第４列、第６列、と続く偶数列の列群の各々で、投影面全体をカバーできる。このように、配列された小板１０のうち隣り合う小板１０同士が接触する方向の小板列Ｌ１〜Ｌ４について、互いに隔列の位置関係にある小板列が、隙間なく防護対象を覆っている。したがって、耐衝撃部材５は、端部を除く小板層６０の被衝撃面内の任意の１点において、防護対象面にまでに必ず２枚以上の小板１０が重なっている。
【００４０】
（小板の重なり）
このような小板１０の配置により、たとえば弾丸によるような点衝撃を想定した場合、端部を除く小板層６０面内の任意の１点において、点衝撃の方向は必ず小板１０の２枚と交わる。なお、図３Ａに示す例では、小板列方向における小板１０の互いの重なりは小板１０の半径Ｒの約２分の１であり、小板列に垂直な方向における小板１０の重なりは小板１０の直径の約５分の３である。このとき、小板列方向における小板１０の互いの重なり度合Ｘは、０．５である。
【００４１】
図３Ｂは、小板１０の位置関係を示す模式図である。特定の小板１０の主面内接円の中心から主面内接円同士がつくる重なりの交点のうち近いものへ向う方向と小板列の配列方向とがなす角θが７５°以上１０５°以下であることが好ましい。特に、図３Ｂに示すように最上列の小板列における小板１０同士の重なりにより各外形円周の存在する交点１３と、第３列の小板列Ｌ３内の小板１０の中心点とを結ぶ径方向２０が、小板列の配列方向２１と直交することが好ましい。
【００４２】
図３Ｃは、小板列内で隣り合う小板１０の重なり度合Ｘを０．２５に固定したときの上記の角θと相当面積Ｓとの関係を示すグラフである。図３Ｃに示すように、角θが７５°以上１０５°以下において、相当面積Ｓは１．２５０以上となり、高い値が維持されている。したがって、角θが７５°以上１０５°以下のときに防護対象を二重の小板１０で効率よくカバーすることができる。そして、耐衝撃性を維持しつつ軽量化することができる。また、相当面積Ｓは角θが９０°のときに最大値をとることから、角θが９０°のときに防護対象を最も効率よく小板１０でカバーできる。なお、相当面積Ｓは、所定数の小板１０によりカバーできる面積に比例する指標であり、詳細は後述する。
【００４３】
比較のため、本発明によらない小板１０の配置を説明する。図４Ａは、小板１０の配置の比較例を示す正面図である。図４Ａに示すような小板１０の配置では、たとえば弾丸のような点衝撃を加えたとき、点衝撃の加わる部位により、点衝撃の進行方向の直線が小板１０の２枚と交わる場合と、１枚のみと交わる場合とが生じる。このような場合には、所期の耐衝撃性能を確保しようとすると、１枚のみと交わる部位において小板１０の厚みを増す必要がある。その結果、小板１０の重量が増す。そして、小板１０の２枚と交わる部位では必要以上に厚みが増し、全重量も増加する。
【００４４】
図４Ｂは、上記とは別の小板１０の配置の一例を示す正面図である。図４Ｂに示す配列では、上記の径方向２０と配列方向２１とのなす角θは４５°である。そして、小板１０の半径Ｒに対して、小板列方向の小板１０間の重なりは０．５Ｒであり、小板列に垂直な方向の小板列同士の距離は０．６９Ｒであり、図４Ａの例における小板列同士の距離０．８３Ｒよりも小さい。すなわち、図４Ｂに例示するような配置の方法では、耐衝撃部材５全体を同一寸法の配置に組上げるのに必要な小板１０の枚数が増し、全体の重量が増える。
【００４５】
（最適な重なり幅）
次に、小板列方向の小板１０間の重なりについて説明する。図３Ａに示す配置は、小板列方向の小板１０同士の重なり度合Ｘを決めれば一意に決まり、小板列方向の小板１０同士の重なり度合Ｘを変えることで、配置のパターンは無限に存在する。しかし一方で、全体を軽量化する要請から重なり度合Ｘの最適範囲が決まる。
【００４６】
耐衝撃部材５全体の軽量化は、同一の枚数で占められる面積をなるべく広くするよう小板１０を配置することと同値である。図５Ａ、図５Ｂは、小板配列の寸法を図示した正面図である。この面積は、図５Ａ、図５Ｂに示す小板１０の小板列方向の広がりＡと、小板列に垂直な方向の広がりＢとの積をＲ２で割った相当面積Ｓで決まる。図５Ａ、図５Ｂでは、小板列方向への小板１０同士の重なり度合Ｘを小板１０の半径Ｒに対する割合としてＸと表している。図６は、重なり度合Ｘと相当面積Ｓとの関係を示す図である。なお、相当面積Ｓは、Ｘがゼロのときの値に対する相対値でもある。図６によれば、Ｘが約０．２５で相当面積Ｓは最大となり、概ね０．１≦Ｘ≦０．５でそれに準ずる値をとる。したがって、図３Ａに示す小板１０の配置で軽量化を図るには、小板列方向の小板１０同士を、小板１０の半径Ｒの０．１倍以上０．５倍以下の重なり幅で配置することが好ましいことがわかる。このように、小板列内で隣り合う小板１０の主面内接円同士がつくる重なり幅と小板半径Ｒとの比Ｘ（重なり度合）が０．１以上０．５以下であることが好ましい。
【００４７】
［製造方法］
次に、上記のように構成される耐衝撃部材５の製造方法について説明する。
【００４８】
（小板作製）
まず、小板１０を準備する。セラミックスの焼結体の小板１０を作製するときには、たとえば原料粒子を顆粒にしてプレス成形し、多孔体の中間製品とした後、所定の温度圧力で加圧焼結することができる。また、金属基複合材の小板１０を作製するときには、たとえばゴム型等に強化材のスラリーを注入して焼き固めることで多孔質体を成形し、その後所定の形状に生加工し、その生加工品に金属を浸透することができる。
【００４９】
一方、小板１０には、フライス加工等の仕上加工は行わず、シンプルな平板を用いる。これにより、製作時の加工コスト・工数が大幅に低減される。また、表面形状を加工した場合には、その加工形状に対応した配置のみが可能であるのに対し、シンプルな平板であれば多種多様な配置方法に対応できる。
【００５０】
このように準備された小板１０を、上記のように互いに隔列の位置関係にある小板列が、隙間なく防護対象を覆うように鱗状に小板１０を配列する。そして、配列された小板１０により形成される小板層６０の両面に外布６３を接着する。その際には、小板層６０の鱗状の外形と外布６３との間に、接着剤７０を隙間無く埋め込む必要がある。図７は、本発明によらない接着方法の一例を示す図である。図７に示すように多量の接着剤７０を用いると、埋め込まれた接着剤７０の影響で耐衝撃部材５全体のフレキシビリティーが減殺されうる。耐衝撃部材５全体のフレキシビリティーと、配置の保持を十分に確保するには、接着剤７０の使用量を最小限に抑え、かつ外布６３と小板１０との密着性を高める必要がある。そのための接着方法には以下のように３つ考えられる。
【００５１】
（接着方法１）
一つの方法としては、外布６３を接合した後、専用の型を介して耐衝撃部材５全体を加圧して鱗状形状の外形なりに外布６３ごと圧着することができる。この方法によれば外布６３と小板１０が密着され、同時に必要量以上の接着剤７０が追い出される。ただし、加圧圧着する以上、専用の型としては耐久性が求められるため、高額な金属製の型が必要となる。また、要求される性能によって小板１０の厚みを変える必要があるが、金属型も小板１０の厚みの種類分だけ準備しなければならなくなる。さらに工業製品として量産する場合には、複数ロットを並行して製作するため、１種類の小板１０の厚みに対しても複数の金属型が必要となる。したがって、それら製作のための初期投資費用が嵩む。
【００５２】
（接着方法２）
２つ目の方法として、密封可能な袋８０と真空ポンプ８１を用いる方法がある。図８Ａは、真空ポンプ８１を用いた接着方法の一例を示す図である。図８Ａに示すように外布６３を鱗状の外形を持つ小板層６０に接着し、これを気密性のある、袋壁がフィルム状の袋８０で覆い、袋８０の開口部から真空ポンプ８１で吸引する。このようにして袋８０内を減圧し接合固定することが好ましい。図８Ａに示すアセンブリで袋８０内を数百パスカルまで減圧し、袋８０を密閉した後そのまま必要な時間保持する。そして、その後袋８０より外布６３および小板層６０を取り出し、耐衝撃部材５として使用する。なお、袋８０内に外布６３および小板層６０を残したままで袋８０ごと耐衝撃部材５として使用してもよい。
【００５３】
上記のように袋８０内を減圧状態とすることで、小板１０と外布６３の密着性は格段に向上し、不必要な量の接着剤７０も小板層６０から追い出される。その結果、小板層６０には必要最小限の量の接着剤７０しか残留せず、かつ密着性も確保できる。このような状態であれば、外布６３は適度な塑性と適度な弾性を有するため、配置の保持とフレキシビリティーをともに確保できる。また、真空ポンプ８１は減圧吸引の際の数分間のみ必要であるため共用化できる。袋壁がフィルム状の袋８０は安価であるため、量産時にも初期投資費用を低減することもできる。
【００５４】
減圧圧着工程の途中では、外布６３との接着で、ある程度、小板１０の配置が保たれるが、弱い接着力をもつ両面テープのようなものを小板１０の間に挟み込み、仮固定を行ってもよい。仮固定は、接着力が弱いため、フレキシビリティーを確保する上で障害とはならない。
【００５５】
袋壁がフィルム状の袋８０の材質は、特段限定されないが、たとえば厚み約０．１ｍｍのポリエチレン製の袋８０を用いることができる。また、いわゆるチャックのような、密封機能を有することが好ましい。真空ポンプ８１についても、袋８０、および接続配管等の付随治具も含めた減圧装置全体のアセンブリとして、数百パスカル程度の減圧が確保できれば、機種や仕様等は特に限定されない。なお外布６３には、適度な塑性と弾性が必要であるため、高強度繊維が好ましい。
【００５６】
なお、上記の例では、外布６３に包まれた小板層６０のみを袋８０内に封入して真空吸引しているが、繊維層４０や緩衝層６１も含めて袋８０内に封入し真空吸引してもよい。これにより繊維層４０や緩衝層６１と外布６３に包まれた小板層６０との間で十分な接着が得られる。
【００５７】
（接着方法３）
また、図８Ｂは、専用ゴム型８２を用いた接着方法の一例を示す図である。図８Ｂに示す方法では、シリコンゴムで作製された専用ゴム型８２を、小板層６０の両側に重ね、専用ゴム型８２ごと減圧圧着する。そして、そのまま減圧下で専用ゴム型８２ごと必要な時間保持した後に袋８０より取り出し、専用ゴム型８２を外布６３から離型する。このような方法であれば、専用ゴム型８２の取り付けと取り外しの分、必要工数は増すものの、減圧圧着中の配置の保持はさらに確実となる。また、シリコンゴム製の型は金属型に比べ、製作費用が圧倒的に安価であるため、初期投資費用を低減できる。
【００５８】
小板１０とフィルム６２、外布６３と防護対象面の繊維層４０、およびそれらと無反発材料等からなる緩衝層６１との接合方法については、特に限定されない。ウレタン樹脂、エポキシ樹脂系の接着剤７０を用いてもよいし、剥離紙と接着面付きのフィルム６２を用いてもよい。また、小板層６０と外布６３との接合に際し用いる接着剤７０として、たとえばウレタン樹脂、エポキシ樹脂系の接着剤７０を用いることができるが、材質については特に限定されない。
【００５９】
このようにして製造される耐衝撃部材５の用途には、たとえば防弾服等の人体防護服、防弾盾、ヘルメットが挙げられる。耐衝撃部材５は、曲面形状である人体への装着感の向上に優れており、人体への装着部材が主な用途となる。
【００６０】
［実験１］
小板１０用の各材料について単体で耐衝撃性能を評価した。まず、７種類の材料で板状の試料を作製し、硬度を測定した。その際にはエコーチップ試験によりロックウェル硬度ＨＲＣを測定した。エコーチップ硬度測定とは、従来、鋼、鋳鋼および鋳鉄の硬さ試験に用いられており、エコーチップ硬さ試験法（ＡＳＴＭ規格Ａ９５６−９６「鋼製品のエコーチップ硬さ試験の標準試験方法」）に従う測定方法である。この方法では、被試験体の表面をインパクトボディーで打撃し、このインパクトボディーの反発速度と打撃速度との比を求め、この比を基準とした被試験体の硬さ値（Ｌ＝反発速度／打撃速度×１０００）に基づいて被試験体の圧縮強度を推定している。
【００６１】
また、試料について米国ＮＩＪ規格のレベルＩＩＩに準拠する条件により耐弾試験を行った。すなわち、６４式小銃を用いて７．６２ｍｍ径の弾丸を射撃距離８ｍ、弾速７００ｍ／ｓで射撃し、試料の状態を観察した。各材料の試料について厚さを変えて試験を行い、貫通しない最小の厚さと比重との積を非貫通時の重量として評価した。
【００６２】
図９は、各材料についての実験結果を示す表である。図９に示すように、硬度と非貫通時の重量とは正の相関関係を有しており、特にＳｉＣ／Ｓｉ複合材料、窒化珪素、ボロンカーバイドが軽量であり、かつ耐衝撃性に優れていることが認められた。
【００６３】
これらの耐衝撃性に優れた材質は、エコーチップ硬度測定したときに５５より大きいロックウェル硬度ＨＲＣを有していた。一方、気孔率１０％以下、純度９９％以上の酸化アルミニウムの緻密体のロックウェル硬度ＨＲＣは、エコーチップ硬度測定によれば５０であり、耐衝撃性を高めるためには、この硬度の１．１倍より大きいロックウェル硬度ＨＲＣを有することが好ましい。同時にこれらの耐衝撃性に優れた材質では、３．５×１０３ｋｇ／ｍ３以下の密度を有するため、この材料を小板１０に用いた耐衝撃部材５は軽量となる。
【００６４】
以上の実験結果を参照すれば、小板１０として、３．５×１０３ｋｇ／ｍ３以下の密度であって、かつ、エコーチップ硬度測定したときに、気孔率１０％以下、純度９９％以上の酸化アルミニウムの緻密体の硬度の、１．１倍より大きいロックウェル硬度ＨＲＣを有する材料を用いることが好ましい。これらの材料の中には、ＳｉＣ／Ｓｉ複合材料、窒化珪素、ボロンカーバイドが含まれるが、窒化珪素の代わりに、サイアロン（Ｓｉ、Ａｌ、Ｏ、Ｎからなるセラミックス）を用いても、同様の効果が期待できる。また当然ながら、これら材質を互いに接合させた材料も、同等以上の性能を持つと期待できることから、本発明で選定する材料の範囲には含まれる。
【００６５】
なお、上記のＳｉＣ／Ｓｉ複合材料、窒化珪素、ボロンカーバイドのうち、総合的には窒化珪素が最も好ましい。最も軽く、耐衝撃性を示したのはボロンカーバイドではあるが、ボロンカーバイドはその原料が高価である。一方、窒化珪素は、価格も比較的安価であり、製造が容易である。すなわち、原料顆粒を押し固めて成形し、焼結するのみで、所定形状の小板１０が得られ、特段の後加工は不要である。
【００６６】
［実験２］
図８Ａに示す製法で耐衝撃部材５を製作したところ、適度なフレキシビリティーを有しており、全体を人体形状になじませることが容易だった。また、鱗状の配置が崩れることはなかった。一方、図７に示すような接着剤７０を充填する製法で小板層６０を製作したところ、殆ど屈曲ができず、無理に力を加えると中央付近で全体が折れまがり、使用不可能となった。
【００６７】
［実験３］
耐衝撃部材５の、性能評価を行った。図１０は、性能評価の結果を示す表である。耐衝撃部材５と、耐衝撃部材５として小板１０に用いられたのと同じ材質のセラミックの一枚板（比較例１）と、硬度の低い小板を耐衝撃部材５と同様に配置した部材（比較例２）に対して、米国ＮＩＪ規格のレベルＩＩＩに準拠する条件により耐弾試験を行った。なお、図中では小板層６０に相当する層を基体層と表現している。小板１０およびセラミック一枚板の材質としては窒化珪素を、比較例２における小板の材質としては炭化珪素を、それぞれ用いた。セラミック一枚板には、繊維層４０および緩衝層６１として、耐衝撃部材５と同じ厚み、材質のものを、各々接合した。耐衝撃部材５の寸法は２５０ｍｍ×３００ｍｍ（小板列に垂直な方向×小板列方向、以下同様）とし、小板列方向における小板同士の重なり幅は、小板半径Ｒの０．２５倍とした。使用した小板の枚数は７６枚であった。なお、一枚板の寸法も同様に、２５０ｍｍ×３００ｍｍとした。
【００６８】
図１０において、「○」は、銃弾が貫通せず変形が規定の変形量以内であり、耐衝撃性が十分であることを示している。「×」は、銃弾が貫通したことを示している。図１０に示すように、一枚板単独では厚み６ｍｍで所期の性能が発揮されているのに対し、耐衝撃部材５では、小板１０が厚み３ｍｍのものだけでなく、厚み２．５ｍｍのものでも一枚板と同等以上の性能が発揮されていることが分かる。小板１０の厚みを３ｍｍとすると、耐衝撃部材５の面内各所が実質６ｍｍ厚みと同等となるため、これは当然の結果である。これに対し、小板１０の厚みを２．５ｍｍとした場合は実質厚みが５ｍｍとなるにもかかわらず、所期の性能が発揮されている。耐衝撃部材５では、各小板１０を、水平からやや傾斜させて配置させるが、衝撃に対しては完全に垂直よりもやや傾斜した状態の方が有利であることが一つの理由と考えられる。さらに上記の傾斜により、弾丸の進行方向の直線が小板１０と交わる実質距離が５ｍｍよりも長くなったことも理由として考えられる。
【００６９】
この結果、所期の性能を発揮できた最小厚みでの重量比較を行うと、耐衝撃部材５では２８．１ｋｇ／ｍ２であった。セラミック一枚板を用いたものでは所期の性能を発揮できた最小厚みでの重量が１２．７ｋｇ／ｍ２であった。このように、セラミック一枚板は軽量化では優れているものの、フレキシビリティーが得られないため、人体の防護には用い難い。
【００７０】
一方、比較例２を参照すると、銃弾の貫通を防止できた最小厚みは４ｍｍであり、所期の性能を発揮できた最小厚みでの重量は３７．７ｋｇ／ｍ２となり、重量が増していた。したがって、配置が耐衝撃部材５と同じであっても、材質を適切に選択しなければ、期待した所期の効果は得られないことが確認された。
【符号の説明】
【００７１】
５  耐衝撃部材
１０  小板
Ｌ１、Ｌ２、Ｌ３、Ｌ４  小板列
１２、１３  小板の重ね合わせの交点
２０  径方向
２１  配列方向
４０  繊維層
６０  小板層
６１  緩衝層
６２  フィルム
６３  外布
７０  接着剤
８０  袋
８１  真空ポンプ
８２  専用ゴム型
Ａ  小板の小板列方向への広がり
Ｂ  小板の小板列に垂直な方向への広がり
Ｐ  重なりの投影
Ｒ  小板半径
Ｓ  相当面積
Ｘ  重なり度合
θ  小板の交点に向う径方向と小板列方向とのなす角
【図１】
2010255870.tif 000003
【図２Ａ】
2010255870.tif 000004
【図２Ｂ】
2010255870.tif 000005
【図２Ｃ】
2010255870.tif 000006
【図３Ａ】
2010255870.tif 000007
【図３Ｂ】
2010255870.tif 000008
【図３Ｃ】
2010255870.tif 000009
【図４Ａ】
2010255870.tif 000010
【図４Ｂ】
2010255870.tif 000011
【図５Ａ】
2010255870.tif 000012
【図５Ｂ】
2010255870.tif 000013
【図６】
2010255870.tif 000014
【図７】
2010255870.tif 000015
【図８Ａ】
2010255870.tif 000016
【図８Ｂ】
2010255870.tif 000017
【図９】
2010255870.tif 000018
【図１０】
2010255870.tif 000019